(57)【要約】  【課題】ボールペンに充填して使用し、普通紙はもとよりコート紙などの塗工紙に筆記した際にも、強い光輝性と見る方向によって光輝性と鮮やかな色相の連続的な変化が得られる、視角依存性のある筆跡が得られる、水性インキ組成物を提供することにある。  【解決手段】  金属蒸着フィルム、ガラスフレーク、着色アルミニウムから選ばれる有彩色に着色された光輝性顔料を０．１重量％以上１０．０重量％以下と、この光輝性顔料とマンセル表色系の２０色の色相環において、色相差が１以上６以内の染料及び染料の混合物を０．５重量％以上と、Ｎ−脂肪酸アシル−Ｌ−グルタミン酸塩と、ポリオキシエチレン硬化ヒマシ油と、剪断減粘性付与剤と、水とを少なくとも含むボールペン用光輝性水性インキ組成物。【選択図】なし【特許請求の範囲】
【請求項１】
金属蒸着フィルム、ガラスフレーク、着色アルミニウムから選ばれる有彩色に着色された光輝性顔料を０．１重量％以上１０．０重量％以下と、この光輝性顔料とマンセル表色系の２０色の色相環において、色相差が１以上６以内の染料及び染料の混合物を０．５重量％以上と、Ｎ−脂肪酸アシル−Ｌ−グルタミン酸塩と、ポリオキシエチレン硬化ヒマシ油と、剪断減粘性付与剤と、水とを少なくとも含むボールペン用光輝性水性インキ組成物。
【発明の詳細な説明】
【技術分野】
【０００１】
本発明は、ボールペンに充填して使用し、上質紙はもとより、コート紙などの塗工紙に筆記した際にも、強い光輝性と、見る方向によって光輝性と鮮やかな色相の連続的な変化が得られる、視角依存性のある筆跡が得られる水性インキ組成物に関するものである。
【背景技術】
【０００２】
塗膜、フィルム、構造物などにおいて、見る方向や光の当たり方によって、光輝性と色相が変化する、視角依存性のある、いわゆる構造色を発現させる技術は従来から知られている。例えば、視角依存性粒子の入った液状物を塗布したり、成型したりする技術や、下地処理をしたり、積層させたり、表面を微細な構造にしたりすることで、光の屈折や反射をコントロールするような技術である。構造色にすることで、光輝性の強弱と色相の連続的な変化が同時に得られ、面白く、華やかな印象を与える。
筆記具用のインキにおいても、このような視角依存性のある筆跡を得る試みがなされており、従来技術として、パール顔料やホログラム顔料などの視角依存性粒子を使用する技術（特許文献１、特許文献２）が開示されている。パール顔料やホログラム顔料自身の干渉色によって筆跡に視角依存性が得られたり、他の着色材と混合することで、他の着色材の色に光輝性を付与したりする。
また、筆跡に光輝性を付与し、華やかな印象を与えるために、有彩色に着色された光輝性顔料をインキ中に添加する試みもなされており、金属蒸着フィルムと、金属蒸着フィルムとは異なる色の着色材とを併用することで、興趣ある筆跡が得られるという提案や（特許文献３）、溶剤と、着色剤として染料及び／又は顔料と透明性金属光沢顔料とを含んでなり、前記染料及び／又は顔料の最大吸収波長が、透明性金属光沢顔料の可視光域における最大透過波長の±３０ｎｍの範囲外に存在する筆記具用インキ組成物を用いることで、筆記面の色調によって、一般色を呈したり或いは金属光沢色を呈するため、意外性を有する筆跡が得られるという提案もなされている。（特許文献４）特許文献３においては、ある筆跡色の中にそれとは異なる色の輝きが散りばめられた筆跡が得られる。
光輝性顔料としてアルミニウムペーストや真鍮粉を用いて、二重発色インキ組成物を得る技術（特許文献５）も知られている。これは、アルミニウムペーストや真鍮粉により形成される光輝性のある筆跡の周囲に、水溶性染料が浸透拡散して輪郭線効果を生じる、二重発色インキ組成物である。
【先行技術文献】
【特許文献】
【０００３】
【特許文献１】特開２００３−２５３１８７号公報
【特許文献２】特開２００７−０３１６８８号公報
【特許文献３】特開２００３−０１２９７３号公報
【特許文献４】特開２００５−２３９９０８号公報
【特許文献５】特開昭６１−１２３６８４号公報
【発明の開示】
【発明が解決しようとする課題】
【０００４】
特許文献１と特許文献２においては、視角依存性粒子自身の性質により、光輝性と色相の変化が得られるために、筆跡上でその効果を充分に得るためには、粒子径の大きな視角依存性粒子を用いたり、視角依存性粒子のインキ中への添加量を増やして筆跡部分を密に被覆する必要がある。しかし、顔料の沈降や凝集によるインキの増粘を引き起こすために、実際は、筆跡上を充分に被覆するほどのパール顔料やホログラム顔料などの視角依存性粒子をインキ中に添加することは困難で、筆跡の強い光輝性や視角による色相の変化も不十分であった。  
パール顔料やホログラム顔料などの視角依存性粒子のインキ中への添加量を変えずに、筆跡の強い光輝性や視角による色相の充分な変化を得るための手段としては、インキ吐出量を増やす方法も容易に考えられる。しかし、インキ吐出量を得るためにボールペンのチップなどのインキ吐出開口部分を大きくすると、今度はインキ洩れの問題が生じてしまうため、結局は、充分に視角依存性が得られるほどにインキ吐出量を増やすことはできなかった。
以上、塗膜、フィルム、構造物における構造色のような視角依存性を、視角依存性粒子を用いて、筆跡で再現することは未だできていない。
【０００５】
特許文献３の実施例に開示されたインキは、着色材として顔料を使用しているため、下地の顔料により着色された筆跡部分の彩度が低く、光輝性顔料の色相と下地の顔料による色相とのバランスが取れずに、光輝性顔料の色相が強く視認されてしまい、筆跡中に光輝性顔料と着色材との色が一緒に視認されるだけで、視角依存性は得られなかった。
通常の顔料や染料などの着色材を用いたインキによる光輝感のない筆跡よりも、光輝性顔料を用いたインキによる筆跡は、光輝性顔料のアルミニウムやガラスなどの基材からの反射光の量が多いために、明度が高くなり、同じ量の着色材をインキ中に添加しても、薄い彩度の低い筆跡に見える。また、鮮かな筆跡色にするため筆跡濃度と彩度を高くする際に、顔料を着色材として用いた場合には、今度は、顔料が光輝性顔料の上に付着することで光輝性が低下したり、顔料による散乱光が増えて光輝性顔料の視角により光輝性の強弱が変化する性質が弱まって光輝性顔料の彩度が低くなることで、結局は筆跡の彩度としては低くなってしまい、光輝性も弱くなる。このように、光輝性顔料と無機顔料や有機顔料などの着色材を用いる従来技術の方法だけでは、光輝性と彩度の両立はできないので、視角により光輝性と鮮やかな色相の変化が得られることはない。
特許文献４は、筆記面の色調が変わったときの筆跡の色相変化の大きさによる意外性に着目した発明であるので、光輝性顔料と光輝性顔料以外の着色材とは色相差が８以上離れており、補色の関係にある色材を併用した発明である。よって、筆跡上でも異なる色材の色相が視認されるのみで、本発明のような視角により筆跡の色相が変わるわけではなく、特許文献４の中にもこのような視覚的効果について何ら記載がない。
特許文献５においては、１２．１重量部や３０重量部の大量のアルミニウムペーストと真鍮粉を使用しており、筆跡の中央部分はこのような大量の光輝性顔料によって被覆されて下地にある染料の色を見えない状態とし、光輝性顔料のみから出来た筆跡の端に滲み出た部分に染料色が視認できる状態となっている。このため、光輝性のある筆跡中央部分と、光輝性のない染料色の筆跡端部分が別々で視認されるだけで、見る方向と筆跡の色相の変化は無関係であった。
【０００６】
これらの点を勘案して、金属蒸着フィルム、ガラスフレーク、着色アルミニウムから選ばれる有彩色に着色された光輝性顔料を０．１重量％以上１０．０重量％以下と、この光輝性顔料とマンセル表色系の２０色の色相環において、色相差が１以上６以内の染料及び染料の混合物を０．５重量％以上と、水とを少なくとも含むボールペン用光輝性水性インキ組成物とすると、このボールペン用光輝性水性インキ組成物は、白い上質紙に筆記した際に、強い光輝性と、見る方向によって光輝性と鮮やかな色相の連続的な変化が得られる、視角依存性のある筆跡が得られることを見いだした。これは筆跡上で、染料及び染料の混合物の染着した紙面上に、染料及び染料の混合物と色相差が１以上６以下の有彩色に着色された光輝性顔料が筆跡で偏在せずに分散して定着していることに起因する。しかし、コート紙などの塗工紙に筆記すると、有彩色に着色された光輝性顔料が筆跡中央に集まり、光輝性顔料と下地の染料及び染料の混合物が分離した色相で見えてしまう。その結果、光輝性顔料の色相が強く見られる角度では、光輝性顔料の周囲に下地の染料及び染料の混合物の色相が見られる二重発色のような筆跡となり、視覚依存性を感じられない筆跡となってしまう。
【０００７】
これは、上質紙とコート紙などの塗工紙で、筆跡中央部の乾燥時間と筆跡端部の乾燥時間が大きく異なることによるものだと考えられる。上質紙は水性インキ中の液媒体の蒸発に加えて、水性インキ中の液媒体が上質紙内部へ浸透するため筆跡中央部と筆跡端部がほぼ同時に乾燥するが、コート紙などの塗工紙は水性インキ中の液媒体の塗工紙内部への浸透が極めて少なく筆跡端部から筆跡中央部に向かって乾燥が進行し、筆跡中央部と筆跡端部の乾燥に大きな時間差が生じる。
従って上質紙では、上記ボールペン用光輝性水性インキ組成物を筆記すると、光輝性顔料の沈降防止に用いられている天然多糖類等の剪断減粘性付与剤や定着樹脂が筆跡一様に時間差無く樹脂被膜を形成する。上記ボールペン用光輝性水性インキ組成物は筆跡上でも光輝性顔料の分散状態を保つ効果があるため、光輝性顔料が筆跡上で均一に分散した状態で紙面に付着し、視角依存性のある筆跡を形成することができる。
しかし、コート紙などの塗工紙では、筆跡中央部と筆跡端部の乾燥に大きな時間差が生じるため、上記ボールペン用光輝性水性インキ組成物を筆記すると、光輝性顔料の沈降防止に用いられている天然多糖類等の剪断減粘性付与剤や定着樹脂が筆跡端部から筆跡中央部に向けて徐々に樹脂被膜を形成する。一般の顔料より粒子径が大きい光輝性顔料は樹脂皮膜を形成する筆跡端部から液媒体を含む筆跡中央部に向けて、樹脂被膜に押し出されて筆跡中央部に集合してしまうと考えられる。その結果、コート紙などの塗工紙に筆記すると、有彩色に着色された光輝性顔料が筆跡中央に集まり、光輝性顔料と下地の染料及び染料の混合物が分離した色相で見えてしまい、光輝性顔料の色相が強く見られる角度では、光輝性顔料の周囲に下地の染料及び染料の混合物の色相が見られる筆跡となり、光輝性顔料の色相が見られない角度では、二重発色のような筆跡となり、視覚依存性を感じられない筆跡となってしまう。このように、普通紙とコート紙などの塗工紙で異なった筆跡が形成されてしまうと、店頭で好ましい筆跡であると思い購入した消費者が、誕生カード、クリスマスカードなどのカード類やカレンダーなどに筆記したときに、所望の筆跡を得られないことになってしまう。
【０００８】
本発明の目的は、ボールペンに充填して使用し、普通紙はもとよりコート紙などの塗工紙に筆記した際にも、強い光輝性と見る方向によって光輝性と鮮やかな色相の連続的な変化が得られる、視角依存性のある筆跡が得られる、水性インキ組成物を提供することにある。
【課題を解決するための手段】
【０００９】
すなわち、本発明は、金属蒸着フィルム、ガラスフレーク、着色アルミニウムから選ばれる有彩色に着色された光輝性顔料を１．０重量％以上１０．０重量％以下と、マンセル表色系の２０色の色相環において、色相差が１以上６以内にある染料及び染料の混合物を０．５重量％以上と、Ｎ−脂肪酸アシル−Ｌ−グルタミン酸塩と、ポリオキシエチレン硬化ヒマシ油と、剪断減粘性付与剤と、水とを少なくとも含むボールペン用光輝性水性インキ組成物を要旨とするものである。
【発明の効果】
【００１０】
上記のように金属蒸着フィルム、ガラスフレーク、着色アルミニウムから選ばれる有彩色に着色された光輝性顔料を１．０重量％以上１０．０重量％以下と、マンセル表色系の２０色の色相環において、色相差が１以上６以内にある染料及び染料の混合物を０．５重量％以上と、Ｎ−脂肪酸アシル−Ｌ−グルタミン酸塩と、ポリオキシエチレン硬化ヒマシ油と、剪断減粘性付与剤と、水とを少なくとも含むボールペン用光輝性水性インキ組成物で筆記した筆跡は筆記した紙の種類にかかわらず、強い光輝性と見る方向によって光輝性と鮮やかな色相の連続的な変化が得られる、視角依存性のある筆跡が得られることを見出した。これは以下のような作用によるものと推察される。
本発明のインキが筆跡となったときに、筆跡上では、染料及び染料の混合物の染着した紙面上に、染料及び染料の混合物と色相差が１以上６以下の有彩色に着色された光輝性顔料が筆跡上で偏在せずに分散して付着した状態となっている。このため、光輝性顔料の光輝性が強まって、光輝性顔料の色相が強く視認される状態と、光輝性顔料の光輝性が弱まって色相が見えにくくなって、代わりに下地の染料及び染料の混合物の色相が強く視認される状態が、光の当たり方や視角によって入れ替わることになる。この色相が入れ替わる際、色相差が１以上６以下であると、異なる色相でありながら、ただ単に違う色相の着色材が筆跡中に混在して見えるのではなく、視角によって、違和感なく、筆跡全体の色相変化として感じられる。
また、鮮やかな色相の連続的な変化とより強い視角依存性を得るためには、光輝性顔料による光輝性と下地の染料との色相の彩度の強弱バランスが重要となってくるため、光輝性顔料は１．０重量％以上１０．０重量％以下にし、染料及び染料の混合物は０．５重量％以上にすることが必要である。これにより、光輝性顔料の光輝性と彩度を保ったまま、染料及び染料の混合物による発色も鮮やかにすることができ、反射光が多く、散乱光の影響を受けやすい光輝性顔料を用いても、筆跡の光輝性を担保したまま充分に彩度のある筆跡状態をつくることができるからである。
以上、下地を着色する光輝性顔料以外の着色材の役割としては、ただ単に紙面で色相を発現させれば良いわけではなく、光輝性顔料特有の光輝性や発色の仕方に対して、紙面上での光の反射を妨げずにいかに彩度を上げる工夫が必要であり、特定の色相と量の染料及び染料の混合物を着色材として用いることで、初めて本発明のような強い光輝性と鮮やかな色相変化の視覚的効果が得られるのである。
【００１１】
本発明における、色票の決定と色相差の評価は、日本工業規格（ＪＩＳ）の「ＪＩＳ  Ｚ  ８７１２  ＪＩＳ標準色票」における、マンセル表色系の２０色の色相環チャートを用いて実施した。
【００１２】
色票の決定手順：今回、インキ材料や効果の判断基準となる色票については、下記方法で決定した。
＜インキ材料の色票の決定＞光輝性顔料や他の着色材の色票は、分光色差計  Ｓｐｅｃｔｒｏｐｈｏｔｏｍｅｔｅｒ  ＳＥ６０００（日本電色工業（株）製）にて分光反射率の測定を行い、その色相の実測値を、色相環における該等する色票に当てはめた。例えば、マンセル表色系の５Ｒの色票には、２．５Ｒ以上７．５Ｒ未満、１０Ｒの色票には、７．５Ｒ以上１０．０Ｒ（０．０ＹＲ）未満のＨ：色相の値を当てはめた。測定サンプルの作成方法や測定条件は実施例に記載してある。
＜筆跡の色票の決定＞目視判断により、それぞれの色相に最も近似する色票に当てはめることで筆跡の色票を決定した。詳細な条件は実施例に記載してある。
【００１３】
色相差：インキ材料の構成や効果の判断基準となる色相差は、マンセル表色系の２０色の色相環において、基準となる色票から比較対象の色票まで、いくつ離れているかを指すものである。例えば、基準の色相が５Ｒの場合、色相差１は１０Ｒと１０ＲＰ、色相差３は１０ＹＲと１０Ｐ、色相差６は５ＣＹと５ＰＢである。
【発明を実施するための形態】
【００１４】
金属蒸着フィルムやガラスフレークや着色アルミニウムから選ばれる有彩色に着色された光輝性顔料は、強い光輝性と、マンセル表色系の色相環において、色相差が１以上６以内にある染料及び染料の混合物と組み合わせることで、視角依存性のある筆跡を得られるものである。さらに、色相差が１以上３以内にすることで、類似色と呼ばれるお互いの色相がそれぞれの着色材の色相に含まれた関係となるために、連続した色相変化により違和感のない視角依存性のある筆跡を得られる。これらの光輝性顔料自身の性質としては、光の当たり方や見る方向によって光輝性が強くなったり弱くなったりし、単独で色相の変化はしないものの、光輝性が強くなったときには、色相が強く視認され、光輝性が弱まったときには色相が弱まる性質がある。
具体的には、エルジーｎｅｏ  Ｒ−ＧＯＬＤ  ＃３５、エルジーｎｅｏ  Ｂ−ＧＯＬＤ  ＃３５、エルジーｎｅｏ  Ｓ−ＧＯＬＤ  ＃３５、エルジーｎｅｏ  Ｒ−ＧＯＬＤ  ＃１００、エルジーｎｅｏ  Ｂ−ＧＯＬＤ  ＃１００、エルジーｎｅｏ  Ｓ−ＧＯＬＤ  ＃１００、エルジーｎｅｏ  ＲＥＤ  ＃１００、エルジーｎｅｏ  ＢＬＵＥ  ＃１００、エルジーｎｅｏ  ＧＲＥＥＮ  ＃１００、エルジーｎｅｏ  ＶＩＯＬＥＴ  ＃１００、エルジーｎｅｏ  ＢＬＡＣＫ  ＃１００、エルジーｎｅｏ  ＣＯＰＰＥＲ  ＃１００、エルジーｎｅｏ  ＰＩＮＫ  ＃１００、エルジーｎｅｏ  ＹＥＬＬＯＷ  ＃１００、エルジーｎｅｏ  Ｒ−ＧＯＬＤ  ＃１５０、エルジーｎｅｏ  Ｂ−ＧＯＬＤ  ＃１５０、エルジーｎｅｏ  Ｓ−ＧＯＬＤ  ＃１５０、エルジーｎｅｏ  ＲＥＤ  ＃１５０、エルジーｎｅｏ  ＢＬＵＥ  ＃１５０、エルジーｎｅｏ  ＧＲＥＥＮ  ＃１５０、エルジーｎｅｏ  ＶＩＯＬＥＴ  ＃１５０、エルジーｎｅｏ  ＢＬＡＣＫ  ＃１５０、エルジーｎｅｏ  ＣＯＰＰＥＲ  ＃１５０、エルジーｎｅｏ  ＰＩＮＫ  ＃１５０、エルジーｎｅｏ  ＹＥＬＬＯＷ  ＃１５０、エルジーｎｅｏ  Ｒ−ＧＯＬＤ  ＃２００、エルジーｎｅｏ  Ｂ−ＧＯＬＤ  ＃２００、エルジーｎｅｏ  Ｓ−ＧＯＬＤ  ＃２００、エルジーｎｅｏ  ＲＥＤ  ＃２００、エルジーｎｅｏ  ＢＬＵＥ  ＃２００、エルジーｎｅｏ  ＧＲＥＥＮ  ＃２００、エルジーｎｅｏ  ＶＩＯＬＥＴ  ＃２００、エルジーｎｅｏ  ＢＬＡＣＫ  ＃２００、エルジーｎｅｏ  ＣＯＰＰＥＲ  ＃２００、エルジーｎｅｏ  ＰＩＮＫ  ＃２００、エルジーｎｅｏ  ＹＥＬＬＯＷ  ＃２００、エルジーｎｅｏ  Ｒ−ＧＯＬＤ  ＃３２５、エルジーｎｅｏ  Ｂ−ＧＯＬＤ  ＃３２５、エルジーｎｅｏ  Ｓ−ＧＯＬＤ  ＃３２５、エルジーｎｅｏ  ＲＥＤ  ＃３２５、エルジーｎｅｏ  ＢＬＵＥ  ＃３２５、エルジーｎｅｏ  ＧＲＥＥＮ  ＃３２５、エルジーｎｅｏ  ＶＩＯＬＥＴ  ＃３２５、エルジーｎｅｏ  ＢＬＡＣＫ  ＃３２５、エルジーｎｅｏ  ＣＯＰＰＥＲ  ＃３２５、エルジーｎｅｏ  ＰＩＮＫ  ＃３２５、エルジーｎｅｏ  ＹＥＬＬＯＷ  ＃３２５、エルジーｎｅｏ  Ｒ−ＧＯＬＤ  ＃５００、エルジーｎｅｏ  Ｂ−ＧＯＬＤ  ＃５００、エルジーｎｅｏ  Ｓ−ＧＯＬＤ  ＃５００（以上、尾池イメージング（株）製）、ダイヤモンドピース  ＬＧ  Ｇｏｌｄ  Ｎｏ．５５、ダイヤモンドピース  ＤＧ  Ｇｏｌｄ  Ｎｏ．５５、ダイヤモンドピース  Ｇｒｅｅｎ  Ｎｏ．５５、ダイヤモンドピース  Ｂｌｕｅ  Ｎｏ．５５、ダイヤモンドピース  Ｒｅｄ  Ｎｏ．５５、ダイヤモンドピース  Ｍａｒｏｏｎ  Ｎｏ．５５、ダイヤモンドピース  Ｏｃｅａｎ  Ｇｒｅｅｎ  Ｎｏ．５５、ダイヤモンドピース  Ｓｋｙ  Ｂｌｕｅ  Ｎｏ．５５、ダイヤモンドピース  Ｂｌａｃｋ  Ｎｏ．５５、ダイヤモンドピース  Ｐｉｎｋ  Ｎｏ．５５、ダイヤモンドピース  Ｖｉｏｌｅｔ  Ｎｏ．５５、ダイヤモンドピース  Ｅｍｅｒａｌｄ  Ｎｏ．５５、ダイヤモンドピース  Ｃｏｐｐｅｒ  Ｎｏ．５５、ダイヤモンドピース  ＬＧ  Ｇｏｌｄ  Ｈ２５、ダイヤモンドピース  ＤＧ  Ｇｏｌｄ  Ｈ２５、ダイヤモンドピース  Ｇｒｅｅｎ  Ｈ２５、ダイヤモンドピース  Ｂｌｕｅ  Ｈ２５、ダイヤモンドピース  Ｒｅｄ  Ｈ２５、ダイヤモンドピース  Ｍａｒｏｏｎ  Ｈ２５、ダイヤモンドピース  Ｏｃｅａｎ  Ｇｒｅｅｎ  Ｈ２５、ダイヤモンドピース  Ｓｋｙ  Ｂｌｕｅ  Ｈ２５、ダイヤモンドピース  Ｂｌａｃｋ  Ｈ２５、ダイヤモンドピース  Ｐｉｎｋ  Ｈ２５、ダイヤモンドピース  Ｖｉｏｌｅｔ  Ｈ２５、ダイヤモンドピース  Ｅｍｅｒａｌｄ  Ｈ２５、ダイヤモンドピース  Ｃｏｐｐｅｒ  Ｈ２５、ダイヤモンドピース  ＬＧ  Ｇｏｌｄ  Ｈ５５、ダイヤモンドピース  ＤＧ  Ｇｏｌｄ  Ｈ５５、ダイヤモンドピース  Ｇｒｅｅｎ  Ｈ５５、ダイヤモンドピース  Ｂｌｕｅ  Ｈ５５、ダイヤモンドピース  Ｒｅｄ  Ｈ５５、ダイヤモンドピース  Ｍａｒｏｏｎ  Ｈ５５、ダイヤモンドピース  Ｏｃｅａｎ  Ｇｒｅｅｎ  Ｈ５５、ダイヤモンドピース  Ｓｋｙ  Ｂｌｕｅ  Ｈ５５、ダイヤモンドピース  Ｂｌａｃｋ  Ｈ５５、ダイヤモンドピース  Ｐｉｎｋ  Ｈ５５、ダイヤモンドピース  Ｖｉｏｌｅｔ  Ｈ５５、ダイヤモンドピース  Ｅｍｅｒａｌｄ  Ｈ５５、ダイヤモンドピース  Ｃｏｐｐｅｒ  Ｈ５５、ダイヤモンドピース  ＬＧ  Ｇｏｌｄ  ＣＯ−４０ＵＣ、ダイヤモンドピース  ＤＧ  Ｇｏｌｄ  ＣＯ−４０ＵＣ、ダイヤモンドピース  Ｇｒｅｅｎ  ＣＯ−４０ＵＣ、ダイヤモンドピース  Ｂｌｕｅ  ＣＯ−４０ＵＣ、ダイヤモンドピース  Ｒｅｄ  ＣＯ−４０ＵＣ、ダイヤモンドピース  Ｐｉｎｋ  ＣＯ−４０ＵＣ、ダイヤモンドピース  Ｌａｖｅｎｄｅｒ  ＣＯ−４０ＵＣ（以上、ダイヤ工業（株）製）等が金属蒸着フィルムとして挙げられる。また、メタシャインＭＣ１０３０ＲＳ、メタシャインＭＣ１０３０ＲＹ、メタシャインＭＣ１０３０ＲＲ、メタシャインＭＣ１０３０ＲＢ，メタシャインＭＣ１０３０ＲＧ、メタシャインＭＣ１０４０ＲＳ、メタシャインＭＣ１０４０ＲＹ、メタシャインＭＣ１０４０ＲＲ、メタシャインＭＣ１０４０ＲＢ、メタシャインＭＣ１０４０ＲＧ、メタシャインＭＣ１０８０ＲＳ、メタシャインＭＣ１０８０ＲＹ、メタシャインＭＣ１０８０ＲＲ、メタシャインＭＣ１０８０ＲＢ、メタシャインＭＣ１０８０ＲＧ、メタシャインＭＣ１０８０ＲＳ、メタシャインＭＣ１１２０ＲＳ、メタシャインＭＣ１１２０ＲＹ、メタシャインＭＣ１１２０ＲＲ、メタシャインＭＣ１１２０ＲＢ、メタシャインＭＣ１１２０ＲＧ、メタシャインＳＣ１０１８ＲＳ、メタシャインＳＣ１０１８ＲＹ、メタシャインＳＣ１０１８ＲＲ、メタシャインＳＣ１０１８ＲＢ、メタシャインＳＣ１０１８ＲＧ、メタシャインＭＣ１０３０ＴＹ、メタシャインＭＣ１０３０ＴＺ、メタシャインＭＣ１０３０ＴＰ、メタシャインＭＣ１０３０ＴＡ、メタシャインＭＣ１０８０ＴＹ、メタシャインＭＣ１０８０ＴＺ、メタシャインＭＣ１０８０ＴＰ、メタシャインＭＣ１０８０ＴＡ、メタシャインＭＣ１０８０ＫＹ、メタシャインＭＣ１０８０ＫＲ、メタシャインＭＴ１０３０ＧＰ、メタシャインＭＴ２０８０ＧＰ（以上、日本板硝子（株）製）等がガラスフレークとして挙げられる。また、フレンドカラーＤ４５２ＢＬ、フレンドカラーＤ４６２ＢＬ、フレンドカラーＤ８５１ＢＬ、フレンドカラーＤ４５１ＲＥ、フレンドカラーＤ４６２ＲＥ、フレンドカラーＤ１１１ＲＥ、フレンドカラーＤ４５２ＹＥ、フレンドカラーＤ４６２ＹＥ、フレンドカラーＤ８５１ＹＥ（以上、東洋アルミニウム（株）製）、Ｐａｌｉｏｃｒｏｍ  Ｂｒｉｌｌｉａｎｔ  Ｏｒａｎｇｅ  Ｌ２８５０、Ｐａｌｉｏｃｒｏｍ  Ｇｏｌｄ  Ｌ２０００、Ｐａｌｉｏｃｒｏｍ  Ｇｏｌｄ  Ｌ２０２０、Ｐａｌｉｏｃｒｏｍ  Ｇｏｌｄ  Ｌ２０３５、Ｐａｌｉｏｃｒｏｍ  Ｏｒａｎｇｅ  Ｌ２８００、Ｐａｌｉｏｃｒｏｍ  Ｓｐａｒｋｌｉｎｇ  Ｒｅｄ  Ｌ３５０５、Ｐａｌｉｏｃｒｏｍ  Ｃｏｐｐｅｒ  Ｌ３１０１、Ｐａｌｉｏｃｒｏｍ  Ｃｏｐｐｅｒ  Ｌ３０１１、Ｐａｌｉｏｃｒｏｍ  Ｓｐａｒｋｌｉｎｇ  Ｒｅｄ  Ｌ３５０５、Ｐａｌｉｏｃｒｏｍ  Ｂｌｕｅ  Ｓｉｌｖｅｒ  Ｌ６０００、Ｐａｌｉｏｃｒｏｍ  Ｂｌｕｅ  Ｓｉｌｖｅｒ  Ｌ６００１（以上、ＢＡＳＦ（株）製）、等が着色アルミニウムとして挙げられ、ペースト状のもの使用することができる。
これらの光輝性顔料の中でも、色相が視認でき、かつより光輝性が高い、有彩色に着色された金属蒸着フィルムと着色アルミニウムが好ましく、さらに、経時的に光輝性の劣化が小さい、金属蒸着フィルムが最適である。金属蒸着フィルムやガラスフレークや着色アルミニウムから選ばれる有彩色に着色された光輝性顔料は、１．０重量％以上１０．０重量％以下、さらに好ましくは２．０重量％以上６．０重量％以下であると、筆跡上で、高い光輝性が得られると共に、下地の染料や染料の混合物との量のバランスが良いため、下地の染料および染料の混合物と光輝性顔料のどちらか一方の色相のみが強く視認されることなく、光輝性と色相の視角依存性が得られやすく、光輝性顔料の沈降によるペン先の目詰まりも起こりにくい。粒子径は２０μｍ以上１００μｍ以下であると、筆跡に充分な光輝性を付与でき、かつペン先の目詰まりも起こしにくいので好ましい。
【００１５】
染料及び染料の混合物は、マンセル表色系の色相環において、色相差が１以上６以内の金属蒸着フィルム、ガラスフレーク、着色アルミニウムから選ばれる、有彩色に着色された光輝性顔料と組み合わせることで、視角依存性のある筆跡を得られるものである。色相差が１以上３以内にすると、類似色と呼ばれるお互いの色相がそれぞれの着色材の色相に含まれた関係となるために、より連続して色相変化したかのような違和感の少ない視角依存性のある筆跡を得られ、色相差が４以上６以内にすると、色相変化が大きく華やかな筆跡が得られる。
色相の組み合わせ以外に特に制限される事はなく、従来の水性インキに用いられる酸性染料、直接染料、塩基性染料等のいずれも用いることができる。その一例を挙げれば、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料や、アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料、アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックオレンジ１２）、スミアクリルブリリアントレッドＥ−２Ｂ（Ｃ．Ｉ．ベーシックオレンジ１５）、アストラゾンレッドＧＴＬ（Ｃ．Ｉ．ベーシックオレンジ１８）、アイゼンカチロンブリリアントピンクＢＧＨ（Ｃ．Ｉ．ベーシックオレンジ２７）、マキシロンレッドＧＲＬ（Ｃ．Ｉ．ベーシックオレンジ４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が挙げられる。
これらの染料は、インキ中で単独で使用しても、混合して使用しても良い。
これらの染料及び染料の混合物を使用したインキによって得られる、筆跡色としては、彩度が５以上、明度が５以上にすることで、鮮やかな色相としてはっきりと視認されるため、視角による色相変化も際立ち、高い視覚的効果が得られる。その手段としては、インキ中の染料の合計重量を０．５重量％以上にする必要があり、１０．０重量％未満、さらに好ましくは５．０重量％未満にすることで、光の反射が多い光輝性顔料が存在する筆跡中においても、染料及び染料の混合物による色相が視角によってはっきりと視認され、筆跡の高い彩度と明度を維持できるとともに、光輝性顔料の色相も引き立ち、高い光輝性と非常に鮮やかな色相変化が得られる。
【００１６】
顔料は筆跡の堅ろう性を高める目的でインキ中に添加されるものである。アゾ系顔料、ニトロソ系顔料、ニトロ系顔料、塩基性染料系顔料、酸性染料系顔料、建て染め染料系顔料、媒染染料系顔料、及び天然染料系顔料等の有機系顔料、黄土、バリウム黄、紺青、カドミウムレッド、硫酸バリウム、酸化チタン、弁柄、鉄黒、カーボンブラック等の無機顔料等が挙げられ、これらは単独あるいは混合して使用することが出来る。具体例を挙げるとアニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０），ハンザエロー３Ｇ（Ｃ．Ｉ．１１６７０）、ハンザエローＧ（Ｃ．Ｉ．１１６８０），ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０），パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０），ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が挙げられる。
また、水性媒体に分散した水性インキベースを用いることは、顔料インキ製造上有利なことである。具体的には、Ｆｕｊｉ  ＳＰ  Ｂｌａｃｋ８０３１、Ｆｕｊｉ  ＳＰ  Ｂｌａｃｋ８１１９、Ｆｕｊｉ  ＳＰ  Ｂｌａｃｋ８１６７、Ｆｕｊｉ  ＳＰ  Ｂｌａｃｋ８２７６、Ｆｕｊｉ  ＳＰ  Ｂｌａｃｋ８３８１、Ｆｕｊｉ  ＳＰ  Ｂｌａｃｋ８４０６、Ｆｕｊｉ  ＳＰ  Ｒｅｄ  ５０９６、Ｆｕｊｉ  ＳＰ  Ｒｅｄ５１１１、Ｆｕｊｉ  ＳＰ  Ｒｅｄ５１９３、Ｆｕｊｉ  ＳＰ  Ｒｅｄ５２２０、Ｆｕｊｉ  ＳＰ  Ｂｏｒｄｅａｕｘ  ５５００、Ｆｕｊｉ  ＳＰ  Ｂｌｕｅ  ６０６２、Ｆｕｊｉ  ＳＰ  Ｂｌｕｅ６１３３、Ｆｕｊｉ  ＳＰ  Ｂｌｕｅ６１３４、Ｆｕｊｉ  ＳＰ  Ｂｌｕｅ６４０１、Ｆｕｊｉ  ＳＰ  Ｇｒｅｅｎ  ７０５１、Ｆｕｊｉ  ＳＰ  Ｙｅｌｌｏｗ  ４０６０、Ｆｕｊｉ  ＳＰ  Ｙｅｌｌｏｗ  ４１７８、Ｆｕｊｉ  ＳＰ  Ｖｉｏｌｅｔ  ９０１１、Ｆｕｊｉ  ＳＰ  Ｐｉｎｋ  ９５２４、同９５２７、Ｆｕｊｉ  ＳＰ  Ｏｒａｎｇｅ  ５３４、Ｆｕｊｉ  ＳＰ  Ｂｒｏｗｎ  ３０７４、Ｆｕｊｉ  ＳＰ  ＲＥＤ  ５５４３、ＦＵＪＩ  ＳＰ  ＲＥＤ５５４４（以上、富士色素（株）製）、Ｅｍａｃｏｌ  Ｂｌａｃｋ  ＣＮ、Ｅｍａｃｏｌ  Ｂｌｕｅ  ＦＢＢ、Ｅｍａｃｏｌ  Ｂｌｕｅ  ＦＢ、Ｅｍａｃｏｌ  Ｂｌｕｅ  ＫＲ、Ｅｍａｃｏｌ  Ｇｒｅｅｎ  ＬＸＢ、Ｅｍａｃｏｌ  Ｖｉｏｌｅｔ  ＢＬ、Ｅｍａｃｏｌ  Ｂｒｏｗｎ  ３１０１、Ｅｍａｃｏｌ  Ｃａｒｍｍｉｎｅ  ＦＢ、Ｅｍａｃｏｌ  Ｒｅｄ  ＢＳ、Ｅｍａｃｏｌ  Ｏｒａｎｇｅ  Ｒ、Ｅｍａｃｏｌ  Ｙｅｌｌｏｗ  ＦＤ、Ｅｍａｃｏｌ  Ｙｅｌｌｏｗ  ＩＲＮ、Ｅｍａｃｏｌ  Ｙｅｌｌｏｗ  ３６０１、Ｅｍａｃｏｌ  Ｙｅｌｌｏｗ  ＦＧＮ、Ｅｍａｃｏｌ  Ｙｅｌｌｏｗ  ＧＮ、Ｅｍａｃｏｌ  Ｙｅｌｌｏｗ  ＧＧ、Ｅｍａｃｏｌ  Ｙｅｌｌｏｗ  Ｆ５Ｇ、Ｅｍａｃｏｌ  Ｙｅｌｌｏｗ  Ｆ７Ｇ、Ｅｍａｃｏｌ  Ｙｅｌｌｏｗ  １０ＧＮ、Ｅｍａｃｏｌ  Ｙｅｌｌｏｗ  １０Ｇ、Ｓａｎｄｙｅ  Ｓｕｐｅｒ  Ｂｌａｃｋ  Ｋ、Ｓａｎｄｙｅ  Ｓｕｐｅｒ  Ｂｌａｃｋ  Ｃ、Ｓａｎｄｙｅ  Ｓｕｐｅｒ  Ｇｒｅｙ  Ｂ、Ｓａｎｄｙｅ  Ｓｕｐｅｒ  Ｂｒｏｗｎ  ＳＢ、Ｓａｎｄｙｅ  Ｓｕｐｅｒ  Ｂｒｏｗｎ  ＦＲＬ、Ｓａｎｄｙｅ  Ｓｕｐｅｒ  Ｂｒｏｗｎ  ＲＲ、ＳａｎｄｙｅＳｕｐｅｒ  Ｇｒｅｅｎ  Ｌ５Ｇ、ＳａｎｄｙｅＳｕｐｅｒ  Ｇｒｅｅｎ  ＧＸＢ、Ｓａｎｄｙｅ  Ｓｕｐｅｒ  Ｎａｖｙ  Ｂｌｕｅ  ＨＲＬ、Ｓａｎｄｙｅ  Ｓｕｐｅｒ  Ｎａｖｙ  Ｂｌｕｅ  ＧＬＬ、Ｓａｎｄｙｅ  Ｓｕｐｅｒ  Ｎａｖｙ  Ｂｌｕｅ  ＨＢ、Ｓａｎｄｙｅ  Ｓｕｐｅｒ  Ｎａｖｙ  Ｂｌｕｅ  ＦＢＬ−Ｈ、Ｓａｎｄｙｅ  Ｓｕｐｅｒ  Ｎａｖｙ  Ｂｌｕｅ  ＦＢＬ−１６０、Ｓａｎｄｙｅ  Ｓｕｐｅｒ  Ｎａｖｙ  Ｂｌｕｅ  ＦＢＢ、Ｓａｎｄｙｅ  Ｓｕｐｅｒ  Ｖｉｏｌｅｔ  ＢＬ  Ｈ／Ｃ、Ｓａｎｄｙｅ  Ｓｕｐｅｒ  Ｖｉｏｌｅｔ  ＢＬ  ＢＬ、Ｓａｎｄｙｅ  Ｓｕｐｅｒ  Ｂｏｒｄｅａｕｘ  ＦＲ、Ｓａｎｄｙｅ  Ｓｕｐｅｒ  Ｐｉｎｋ  ＦＢＬ、Ｓｕｐｅｒ  Ｐｉｎｋ  Ｆ５Ｂ、Ｓａｎｄｙｅ  Ｓｕｐｅｒ  Ｒｕｂｉｎｅ  ＦＲ、Ｓａｎｄｙｅ  ｓｕｐｅｒ  Ｃａｒｍｍｉｎｅ  ＦＢ、ＳａｎｄｙｅＳｕｐｅｒ  Ｒｅｄ  ＦＦＧ、ＳａｎｄｙｅＳｕｐｅｒ  Ｒｅｄ  ＲＲ、ＳａｎｄｙｅＳｕｐｅｒ  Ｒｅｄ  ＢＳ、Ｓａｎｄｙｅ  Ｓｕｐｅｒ  Ｏｒａｎｇ���  ＦＬ、Ｓａｎｄｙｅ  Ｓｕｐｅｒ  Ｏｒａｎｇｅ  Ｒ、Ｓａｎｄｙｅ  Ｓｕｐｅｒ  Ｏｒａｎｇｅ  ＢＯ、Ｓａｎｄｙｅ  Ｇｏｌｄ  Ｙｅｌｌｏｗ  ５ＧＲ、Ｓａｎｄｙｅ  Ｇｏｌｄ  Ｙｅｌｌｏｗ  Ｒ、Ｓａｎｄｙｅ  Ｇｏｌｄ  Ｙｅｌｌｏｗ  ３Ｒ、Ｓａｎｄｙｅ  Ｙｗｌｌｏｗ  ＧＧ、Ｓａｎｄｙｅ  Ｙｗｌｌｏｗ  Ｆ３Ｒ、Ｓａｎｄｙｅ  Ｙｗｌｌｏｗ  ＩＲＣ、Ｓａｎｄｙｅ  Ｙｗｌｌｏｗ  ＦＧＮ、Ｓａｎｄｙｅ  Ｙｗｌｌｏｗ  ＧＮ、Ｓａｎｄｙｅ  Ｙｗｌｌｏｗ  ＧＲＳ、Ｓａｎｄｙｅ  Ｙｗｌｌｏｗ  ＧＳＲ−１３０、Ｓａｎｄｙｅ  Ｙｗｌｌｏｗ  ＧＳＮ−１３０、Ｓａｎｄｙｅ  Ｙｗｌｌｏｗ  ＧＳＮ、Ｓａｎｄｙｅ  Ｙｗｌｌｏｗ  １０ＧＮ（以上、山陽色素（株）製）、Ｒｉｏ  Ｆａｓｔ  ＢｌａｃｋＦｘ  ８０１２、Ｒｉｏ  Ｆａｓｔ  ＢｌａｃｋＦｘ  ８３１３、Ｒｉｏ  Ｆａｓｔ  ＢｌａｃｋＦｘ  ８１６９、Ｒｉｏ  Ｆａｓｔ  Ｒｅｄ  Ｆｘ８２０９、Ｒｉｏ  Ｆａｓｔ  Ｒｅｄ  Ｆｘ  ８１７２、Ｒｉｏ  Ｆａｓｔ  Ｒｅｄ  Ｓ  Ｆｘ  ８３１５、Ｒｉｏ  Ｆａｓｔ  Ｒｅｄ  Ｓ  Ｆｘ  ８３１６、Ｒｉｏ  Ｆａｓｔ  Ｂｌｕｅ  Ｆｘ  ８１７０、Ｒｉｏ  Ｆａｓｔ  Ｂｌｕｅ  ＦＸ  ８１７０、Ｒｉｏ  Ｆａｓｔ  Ｂｌｕｅ  Ｓ  Ｆｘ  ８３１２、Ｒｉｏ  Ｆａｓｔ  Ｇｒｅｅｎ  Ｓ  Ｆｘ  ８３１４（以上、東洋インキ（株）製）、ＮＫＷ−２１０１、ＮＫＷ−２１０２、ＮＫＷ−２１０３、ＮＫＷ−２１０４、ＮＫＷ−２１０５、ＮＫＷ−２１０６、ＮＫＷ−２１０７、ＮＫＷ−２１０８、ＮＫＷ−２１１７、ＮＫＷ−２１２７、ＮＫＷ−２１３７、ＮＫＷ−２１６７、ＮＫＷ−２１０１Ｐ、ＮＫＷ−２１０２Ｐ、ＮＫＷ−２１０３Ｐ、ＮＫＷ−２１０４Ｐ、ＮＫＷ−２１０５Ｐ、ＮＫＷ−２１０６Ｐ、ＮＫＷ−２１０７Ｐ、ＮＫＷ−２１０８Ｐ、ＮＫＷ−２１１７Ｐ、ＮＫＷ−２１２７Ｐ、ＮＫＷ−２１３７Ｐ、ＮＫＷ−２１６７Ｐ、ＮＫＷ−３００２、ＮＫＷ−３００３、ＮＫＷ−３００４、ＮＫＷ−３００５、ＮＫＷ−３００７、ＮＫＷ−３０７７、ＮＫＷ−３００８、ＮＫＷ−３４０２、ＮＫＷ−３４０４、ＮＫＷ−３４０５、ＮＫＷ−３４０７、ＮＫＷ−３４０８、ＮＫＷ−３４７７、ＮＫＷ−３６０２、ＮＫＷ−３６０３、ＮＫＷ−３６０４、ＮＫＷ−３６０５、ＮＫＷ−３６０７、ＮＫＷ−３６７７、ＮＫＷ−３６０８、ＮＫＷ−３７０２、ＮＫＷ−３７０３、ＮＫＷ−３７０４、ＮＫＷ−３７０５、ＮＫＷ−３７７７、ＮＫＷ−３７０８、ＮＫＷ−６０１３、ＮＫＷ−６０３８、ＮＫＷ−６５５９（以上、日本蛍光（株）製）、コスモカラーＳ１０００Ｆシリーズ（東洋ソーダ（株）製）、ビクトリアエロー  Ｇ−１１、同Ｇ−２０、ビクトリアオレンジ  Ｇ−１６、同Ｇ−２１、ビクトリアレッド  Ｇ−１９、同Ｇ−２２、ビクトリアピンク  Ｇ−１７、同Ｇ−２３、ビクトリアグリーン  Ｇ−１８、同Ｇ−２４、ビクトリアブルー  Ｇ−１５、同Ｇ−２５（以上、御国色素（株）製）、ポルックスＰＣ５Ｔ１０２０、ポルックスブラックＰＣ８Ｔ１３５、ポルックスレッドＩＴ１０３０等のポルックスシリーズ（以上、住化カラー（株）製）などが挙げられるものであり、これらは１種又は２種以上選択して併用できるものである。
顔料は筆跡上で金属蒸着フィルムやガラスフレークや着色アルミニウムから選ばれる有彩色に着色された光輝性顔料の上に付着すると光輝性顔料の輝きや色相が弱くなってしまうので、顔料の光輝性顔料の輝きや色相を阻害しない、インキ全量に対して２．０重量％未満の添加量がさらに好ましくは０．５重量％未満の添加量が好ましい。さらには、初期の筆跡の視角依存性を得やすくする目的で、上記顔料を添加せずに、金属蒸着フィルムやガラスフレークや着色アルミニウムから選ばれる有彩色に着色された光輝性顔料と染料及び染料の混合物だけを着色材としてインキを作ることもできる。このように、光輝性顔料と染料及び染料の混合物だけを着色材とした場合、光輝性顔料による高い光輝性が得られ、下地の鮮明な筆跡色により、非常に鮮やかな色相変化を視認できる。
【００１７】
本発明に使用するＮ−脂肪酸アシル−Ｌ−グルタミン酸塩は、ポリオキシエチレン硬化ヒマシ油と併用することで、コート紙などの塗工紙上の筆跡でゆっくりしたインキ乾燥に伴い光輝性顔料が筆跡上を移動せず、筆跡上で偏在せずに分散して定着させるために使用する。
具体的には、アミソフトＣＡ（Ｎ−ヤシ油脂肪酸アシル−Ｌ−グルタミン酸）、アミソフトＬＡ−Ｄ（Ｎ−ラウロイル−Ｌ−グルタミン酸）、アミソフトＨＡ−Ｐ（Ｎ−ステアロイル−Ｌ−グルタミン酸）、アミソフトＣＳ−１１（Ｎ−ヤシ油脂肪酸アシル−Ｌ−グルタミン酸ナトリウム）、アミソフトＬＳ−１１（Ｎ−ラウロイル−Ｌ−グルタミン酸ナトリウム）、アミソフトＭＫ−１１（Ｎ−ミリストイル−Ｌ−グルタミン酸カリウム）、アミソフトＭＳ−１１（Ｎ−ミリストイル−Ｌ−グルタミン酸ナトリウム）、アミソフトＧＳ−１１Ｐ（Ｎ−アシル−Ｌ−グルタミン酸ナトリウム）、アミソフトＨＳ−１１Ｐ（Ｎ−ステアロイル−Ｌ−グルタミン酸ナトリウム）、アミソフトＣＴ−１２（Ｎ−ヤシ油脂肪酸アシル−Ｌ−グルタミン酸トリエタノールアミン液）、アミソフトＬＴ−１２（ラウロイル−Ｌ−グルタミン酸トリエタノールアミン液）、アミソフトＣＫ−２２（Ｎ−ヤシ油脂肪酸アシル−Ｌ−グルタミン酸カリウム  水酸化カリウム溶液）、アミソフトＣＳ−２２（Ｎ−ヤシ油脂肪酸アシル−Ｌ−グルタミン酸ナトリウム  水酸化ナトリウム溶液）（以上、味の素ヘルシーサプライ（株）製）等が挙げられる。これらのＮ−脂肪酸アシル−Ｌ−グルタミン酸塩は単独あるいは混合して使用することが出来る。
Ｎ−脂肪酸アシル−Ｌ−グルタミン酸塩はインキ全量に対して０．１％重量％以上、５．０重量％以下で使用するのが好ましい。０．１重量％より少ないとコート紙で視角依存性のある筆跡が得られなくなる。５．０重量％より多いと画用紙などの浸透性の大きい紙に筆記した場合、顔料が紙中に浸透しやすくなり、筆跡中で十分な光輝感が得られなくなってしまう。
Ｎ−脂肪酸アシル−Ｌ−グルタミン酸塩はアルカリで中和して添加しても良い。具体的に使用できるアルカリは無機系の水酸化ナトリウムや水酸化カリウムなどの強アルカリ、あるいは炭酸ナトリウム、炭酸カルシウム、リン酸水素ナトリウム、リン酸水素カリウムなどの弱アルカリ、有機系としては、水溶性有機アミンが挙げられる。水溶性有機アミンの例としては、モノエタノールアミン、ジエタノールアミン、トリエタノールアミン、Ｎ−メチルエタノールアミンなどのアルカノールアミン類や、Ｎ−ブチルアミン、トリス（ヒドロキシメチル）アミノメタンなどのアルキルアミン類、２−アミノ−６−ピコリンなどの常温で固体の塩基、アンモニアなどが挙げられる。
【００１８】
本発明に使用するポリオキシエチレン硬化ヒマシ油は、Ｎ−脂肪酸アシル−Ｌ−グルタミン酸塩と併用することで、コート紙などの塗工紙上の筆跡でゆっくりしたインキ乾燥に伴い光輝性顔料が筆跡上を移動せず、筆跡上で偏在せずに分散して定着させるために使用する。
具体的には、ＮＩＫＫＯＬ  ＨＣＯ−５（ＰＥＧ−５水添ヒマシ油：ＨＬＢ値６．０）、ＮＩＫＫＯＬ  ＨＣＯ−１０（ＰＥＧ−１０水添ヒマシ油：ＨＬＢ値６．５）、ＮＩＫＫＯＬ  ＨＣＯ−２０（ＰＥＧ−２０水添ヒマシ油：ＨＬＢ値１０．５）、ＮＩＫＫＯＬ  ＨＣＯ−３０（ＰＥＧ−３０水添ヒマシ油：ＨＬＢ値１１．０）、ＮＩＫＫＯＬ  ＨＣＯ−４０（ＰＥＧ−４０水添ヒマシ油：ＨＬＢ値１２．５）、ＮＩＫＫＯＬ  ＨＣＯ−５０（ＰＥＧ−５０水添ヒマシ油：ＨＬＢ値１３．５）、ＮＩＫＫＯＬ  ＨＣＯ−６０（ＰＥＧ−６０水添ヒマシ油：ＨＬＢ値１４．０）、ＮＩＫＫＯＬ  ＨＣＯ−８０（ＰＥＧ−８０水添ヒマシ油：ＨＬＢ値１５．０）ＮＩＫＫＯＬ  ＨＣＯ−１００（ＰＥＧ−１００水添ヒマシ油：ＨＬＢ値１６．５）等が挙げられる。これらのポリオキシエチレン硬化ヒマシ油は単独あるいは混合して使用することが出来る。
ポリオキシエチレン硬化ヒマシ油はインキ全量に対して０．１％重量％以上、５．０重量％以下で使用するのが好ましい。０．１重量％より少ないとコート紙で視角依存性のある筆跡が得られなくなる。１０．０重量％より多いとインキ中の組成物と反応して粘度が高くなることがある。
ポリオキシエチレン硬化ヒマシ油はＨＬＢ値が１３．０以上で使用するのが好ましい。ＨＬＢ値が１３．０より低いとインキ中に溶解しなかったり、経時で析出することがある。
ポリオキシエチレン硬化ヒマシ油はＮ−脂肪酸アシル−Ｌ−グルタミン酸塩に対して０．２５倍〜４．０倍の範囲で使用することが好ましい。この範囲で使用すると、筆跡上の光輝性顔料がより筆跡中に偏在なくちりばめられ、強い視角依存性を得られる。
【００１９】
剪断減粘性付与剤は有彩色に着色された光輝性顔料の沈降を長期間防止する粘度調整剤、光輝性顔料を紙面に定着させるための結合材として用いられる。粘度調整をするものであれば特に限定されずに使用することができる。
具体的には、ＨＰＣ−ＳＬ、ＨＰＣ−Ｌ、ＨＰＣ−Ｍ、ＨＰＣ−Ｈ（以上、日本曹達（株）製）、アビセルＰＨ−１０１、アビセルＰＨ−１０２、アビセルＰＨ−３０１、アビセルＰＨ−Ｍ０６、ＴＧ−１０１（以上、旭化成（株）製）等のセルロース類、ケルザン、ケルザンＳ、ケルザンＦ、ケルザンＡＲ、ケルザンＭ、ケルザンＤ、ケルザンＡＰ（以上、三晶（株）製）、コージン、コージンＦ、コージンＴ、コージンＫ（以上、（株）興人製）等のキサンタンガム、レオザン（三唱（株）製）等のサクシノグルカン、Ｋ１Ａ９６（三唱（株）製）等のウエランガム、Ｋ１Ａ１１２、Ｋ７Ｃ２４３３（以上、三唱（株）製）等のラムザンガム、ジャガー８１１１、同８６００、同ＨＰ−８、同ＨＰ−６０、ＣＰ−１３（以上、三唱（株）製）等のグァーガム類、プルラン（（株）林原商事製）等の水溶性多糖類、レオジック２５０Ｈ（日本純薬（株）製）、ジュンロンＰＷ１１１（日本純薬（株）製）、Ｕジェリ・ＣＰ（昭和電工（株）製）等の架橋型アクリル酸樹脂、カーボポール９３４、カーボポール９４０、カーボポール９４１、カーボポール９８０、カーボポール９８１、カーボポール１３４２、カーボポール１３８２、カーボポール２９８４、カーボポール５９８４、カーボポールＥＴＤ２０２０、カーボポールＥＴＤ２０５０、ＥＺ−１、ペミュレンＴＲ−１、ペミュレンＴＲ−２（ＢＦＧｏｏｄｒｉｃｈ社製）等のアクリル酸メタクリル酸アルキル共重合体、ＧＸ−２０５、ＮＡ−０１０（昭和電工（株）製）等のＮ−ビニルアセトアミド重合架橋物等の水溶性合成高分子、スメクトンＳＡ（スメクタイト、クニミネ工業（株）製）、クニピア−Ｆ、クニピア−Ｇ（モンモリロナイト、クニミネ工業（株）製）、ベンゲルＨＶ、ベンゲルＦＷ、ベンゲル１５、ベンゲル２３（ベントナイト、（株）豊順洋行製）、ベンゲルＷ−１００、ベンゲルＷ−１００Ｕ、ベンゲルＷ−２００Ｕ、ベンゲルＷ−３００Ｕ、ベンゲルＷ−３００ＨＰ（アニオン系ポリマー複合精製ベントナイト、（株）豊順洋行製）、エスベン、エスベンＣ、エスベンＷ、エスベンＮ４００（４級アンモニウムカチオン変性モンモリロナイト、（株）豊順洋行製）等の無機粘土鉱物が挙げられる。
これらの中でも、キサンタンガムが、大きな剪断減粘性を持ち、温度変化に対する安定性、ｐＨに対する安定性、塩に対する安定性の点から特に好ましい。キサンタンガムはインキ全量に対して０．１％重量％以上、１．５重量％以下で使用するのが好ましい。更に好ましくは０．４重量％以上、１．２重量％以下で使用するのが好ましい。この範囲で使用することとで、より長期間光輝性顔料の沈降を防止しつつ、筆記時に良好なインキ吐出性が得られる。
上記は複数種を混合して使用することもできるが、その使用量は必要とする粘度が得られる量を添加すれば良い。インキ収容管に直接インキを充填して使用する場合のインキ粘度は剪断速度が０．３５／ｓｅｃの時に５０００ｍＰａ・ｓ以上５００００ｍＰａ・ｓ以下（測定温度２５℃）の範囲に入るように調整して使用するのが好ましく、１００００ｍＰａ・ｓ以上３００００ｍＰａ・ｓ以下（測定温度２５℃）の範囲に入るように調整するのが、金属蒸着フィルムやガラスフレークや着色アルミニウムから選ばれる有彩色に着色された光輝性顔料のインキ中での耐沈降安定性と、筆跡の光輝性を両立させやすくなるため好ましい。
【００２０】
インキの着色材を紙面に定着させるために結合材として各種樹脂を併用することもできる。具体的には、セラック、スチレン−マレイン酸共重合体、スチレン−アクリル酸共重合体やスチレン−アクリル酸共重合体の塩類、のアルカリ金属塩、同アミン塩、同アンモニウム塩、α−メチルスチレン−アクリル酸共重合体のアルカリ金属塩、同アミン塩、同アンモニウム塩、といった水溶性樹脂を用いることができる。また、アクリル系樹脂、酢酸ビニル系樹脂、スチレン−ブタジエン共重合物などの水不溶性樹脂などを用いることもできる。尚、水不溶性樹脂は、水性エマルジョン形態で使用する。この中でもアクリル系樹脂、さらにはアクリルエマルジョンが、金属蒸着フィルムやガラスフレークや着色アルミニウムから選ばれる有彩色に着色された光輝性顔料の紙面への定着性と、インキの貯蔵安定性が良好となるため好ましい。
【００２１】
水は主溶剤として使用される。
【００２２】
水と共に各種水溶性有機溶剤が、インキの乾燥防止、低温時での凍結防止などの目的で使用される。具体的には、エタノール、１−プロパノール、２−プロパノール、ブチルアルコール等のアルコール類、エチレングリコール、１，２−プロパンジオール、１，３−ブタンジオール、ヘキシレングリコール、２−エチル１，３−ヘキサングリコール、グリセリン、トリエチレングリコール、ジプロピレングリコール、ジグリセリン、ポリエチレングリコール、ポリプロピレングリコール等のグリコール類、エチレングリコールエチルエーテル、エチレングリコールメチルエーテル、エチレングリコールブチルエーテル、ジエチレングリコールエチルエーテル等のエーテル類、Ｎ−メチルピロリドン、２−フェノキシエタノールなどが使用出来る。
これらは１種又は２種以上選択して併用できるものである。また、その使用量はインキ全量に対して２〜５０重量％が好ましい。２重量％未満では塗布部の乾燥防止効果が弱く使用不能になる恐れがある。５０重量％を超えて添加してもその効果の向上は見られず添加することの意味がない。
【００２３】
その他、上記各成分以外、従来、筆記具用の水性インキに用いられる種々の添加剤を適宜必要に応じて使用することもできる。
例えば、インキの蒸発防止のためにソルビット、キシリット等の糖アルコールや、尿素、エチレン尿素及びこれらの誘導体を用いたり、筆記感を向上させるためにポリエチレングリコール、ポリオキシエチレングリコール、ポリオキシプロピレングリコール、オレイン酸やアシルアミノ酸、タウリン、メチルタウリン、リン酸エステル等のアルカリ金属塩やアミン塩や、ポリエチレングリコール脂肪酸エステル、水溶性潤滑油、微粒子アルミナ、硫化モリブデン等の潤滑剤を用いたりすることができる。
【００２４】
さらに、アニオン系、ノニオン系、カチオン系の各種界面活性剤、シリコーン系界面活
性剤、フッ素系界面活性剤等の表面張力調整剤、デヒドロ酢酸ナトリウム、１  ，２  −ベンゾイソチアザリン−３−オンなどの防腐防黴剤、ベンゾトリアゾール、エチレンジアミン四酢酸などの防錆剤、シリコーン系、フッ素系の各種消泡剤、ｐ  Ｈ  調整剤として水酸化ナトリウム、アルカノールアミン、アミン、アンモニウム等のアルカリ化剤なども用いることもできる。
【００２５】
インキの製造方法としては従来知られている種々の方法が採用できる。例えば、ボールミル、ビーズミル、ロールミル、ヘンシェルミキサー、プロペラ撹拌機、ホモジナイザー、ニーダー等の装置を使用して作ることが出来る。濾過や遠心分離を行い粗大粒子や気体を除いても良い。製造時に加熱や冷却や加圧や減圧や不活性ガス置換をしても良い。動力は電気でも加圧空気でも良い。これらはそれぞれ単独で使用しても良いし、組み合わせて使用しても良い。
【００２６】
また、本発明のボールペン用インキ組成物を使用するボールペンは、従来知られている構造を使用することができる。例えば、ボールペンチップの先端から一部臨出するボールは、タングステンカーバイドやシリコンカーバイドなどの焼結体や金属製のボールを使用することができ、その直径は０．１ｍｍ以上０．５ｍｍ以下の小径ボールから、０．５ｍｍよりも大きく０．７ｍｍ以下の中径ボール、０．７ｍｍを超える大径のボールを使用することもできるし、ボールペンチップとしてステンレスや洋白、黄銅などの合金や、ポリオキシメチレン樹脂などの耐摩耗性の高い樹脂製のものとすることもでき、この中でも０．７ｍｍ以上のボール径にすると、充分な筆跡幅が得られ、視角による筆跡の色相の変化が得られやすい。インキを収容する部材は、アルミニウムやステンレスなどの合金や、透明性を有するポリプロピレン樹脂やポリエーテルケトン樹脂などの合成樹脂の押し出し又は射出成型パイプとすることもできる。また、インキタンク内にインキの後方移動や漏れを抑制する逆流防止剤を使うことが出来る。逆流防止剤の基剤としてシリコーンオイルやポリブテン、α−オレフィンなどをインキ界面に接触させてインキ界面の移動に伴って移動するよう配置することもでき、逆流防止剤の中にフロートを入れて耐衝撃性を向上させても良い。
【実施例】
【００２７】
インキ組成物の配合例を以下に示す。なお、以下の配合数値は重量部を示す。
【００２８】
実施例と比較例に用いた、着色材は全て、光輝性顔料の色相と、染料及び染料の混合物や顔料などの光輝性顔料以外の着色材の色相のそれぞれを、分光色差計  Ｓｐｅｃｔｒｏｐｈｏｔｏｍｅｔｅｒ  ＳＥ６０００（日本電色工業（株）製）にて分光反射率の測定を行うことで、マンセルの表色系の色相環における色票を決定した。
【００２９】
測定サンプルの作成方法：光輝性顔料については、光輝性顔料そのものを固形状のままセル内に敷き詰めた。染料及び染料の混合物や顔料などの光輝性顔料以外の着色材については、それぞれの実施例や比較例と同じインキ組成物から光輝性顔料を抜いた液状組成物を試作し、その液状組成物を白上質紙に０．２ｍｍのバーコーターで塗布して乾燥させたインキ塗布部分を測定サンプルとした。
測定条件：Ｃ光源の２°視野、照明・受光は０°照明４５°の円周受光、測定径はφ６ｍｍ、測定回数３回の条件にてマンセル値ＨＶ／Ｃを測定し、得られた平均値を採用した。
【００３０】
色票の決定方法：上記測定条件にて得られたマンセル値の内、Ｈ：色相の値を採用し、マンセルの表色系の２０色の色相環における該等する色票に当てはめた。例えば、マンセル表色系の５Ｒの色票には、２．５Ｒ以上７．５Ｒ未満、１０Ｒの色票には、７．５Ｒ以上１０．０Ｒ（０．０ＹＲ）未満のＨ：色相の値を当てはめた。
【００３１】
（実施例１）
エルジーｎｅｏ  ＢＬＵＥ  ＃３２５（金属蒸着フィルム、色相：７．１４Ｂ、尾池工業（株）製）                                                        ４．０重量部
ウォーターブルー１１９（青色染料、オリエント化学工業（株）製）    ０．２重量部
ダイワレッドＮｏ．１０６ＷＢ（赤色染料、ダイワ化成（株）製）      １．０重量部
（ウォーターブルー１１９とダイワレッドＮｏ．１０６ＷＢの液状組成物の色相：５．１６Ｐ）
ケルザンＡＲ（キサンタンガム、三晶（株）製）                      ０．９重量部
アミソフトＣＳ−１１（味の素ヘルシーサプライ（株）製）            １．５重量部
ＮＩＫＫＯＬ  ＨＣＯ−１００（日光ケミカル図（株）製）            １．５重量部
Ｊｏｎｃｒｙｌ  ＰＤＸ  ７４３０（アクリル系エマルジョン、ＢＡＳＦ（株）製）
５．０重量部
グリセリン                                                      １０．０重量部
水                                                              ７５．９重量部
上記成分の内、ケルザンＡＲおよびイオン交換水２０重量部を混合し、１時間攪拌してケルザンＡＲ水溶液を調整した。次いで残りの成分を混合し、２時間攪拌して光輝性水性インキ組成物を得た。
金属蒸着フィルムと、染料の混合物の色相の、色相環における色相差は４であった。
【００３２】
（実施例２）
エルジーｎｅｏ  ＧＲＥＥＮ  ＃３２５（金属蒸着フィルム、色相：５．９７Ｇ、尾池工業（株）製）                                                      ４．０重量部
ウォーターブルー１１９（青色染料、オリエント化学工業（株）製）    １．０重量部
ダイワレッドＮｏ．１０６ＷＢ（赤色染料、ダイワ化成（株）製）      ０．２重量部
（ウォーターブルー１１９とダイワレッドＮｏ．１０６ＷＢの液状組成物の色相：９．２５Ｂ）
ケルザンＡＲ（キサンタンガム、三晶（株）製）                      ０．４重量部
アミソフトＭＫ−１１（味の素ヘルシーサプライ（株）製）            ０．８重量部
ＮＩＫＫＯＬ  ＨＣＯ−６０（日光ケミカル図（株）製）              １．０重量部
Ｊｏｎｃｒｙｌ  ＰＤＸ  ７６６７（アクリル系エマルジョン、ＢＡＳＦ（株）製）  
１０．０重量部
グリセリン                                                        ５．０重量部
エチレングリコール                                                ５．０重量部
水                                                              ７２．６重量部
上記成分の内、ケルザンＡＲおよびイオン交換水２０重量部を混合し、１時間攪拌してケルザンＡＲ水溶液を調整した。次いで残りの成分を混合し、２時間攪拌して光輝性水性インキ組成物を得た。
金属蒸着フィルムと、染料の混合物の色相の、色相環における色相差は５であった。
【００３３】
（実施例３）
エルジーｎｅｏ  ＶＩＯＬＥＴ  ＃１５０（金属蒸着フィルム、色相：４．１１Ｐ、尾池工業（株）製）                                                    １．０重量部
ダイワレッドＮｏ．１０３ＷＢ（赤色染料、ダイワ化成（株）製）      １．２重量部
ダイワレッドＮｏ．１０４ＷＢ（ピンク色染料、ダイワ化成（株）製）  ２．１重量部
（ダイワレッドＮｏ．１０３ＷＢとダイワレッドＮｏ．１０４ＷＢの液状組成物の色相：２．０８Ｒ）
ケルザンＡＲ（キサンタンガム、三晶（株）製）                      ２．０重量部
アミソフトＬＳ−１１（味の素ヘルシーサプライ（株）製）            ０．８重量部
ＮＩＫＫＯＬ  ＨＣＯ−８０（日光ケミカル図（株）製）              ０．５重量部
Ｊｏｎｃｒｙｌ  ３５２Ｄ（アクリル系エマルジョン、ＢＡＳＦ（株）製）
１．０重量部
グリセリン                                                        ５．０重量部
水                                                              ８６．４重量部
上記成分の内、ケルザンＡＲおよびイオン交換水２０重量部を混合し、１時間攪拌してケルザンＡＲ水溶液を調整した。次いで残りの成分を混合し、２時間攪拌して光輝性水性インキ組成物を得た。
金属蒸着フィルムと、染料の混合物の色相の、色相環における色相差は３であった。                              
【００３４】
（実施例４）
エルジーｎｅｏ  ＲＥＤ  ＃２００（金属蒸着フィルム、色相：３．１５Ｒ、尾池工業（株）製）                                                        １０．０重量部
ウォーターブラック２５６Ｌ（黒色染料の１４％水溶液、オリエント化学工業（株）製）                                                            １７．０重量部
（ウォーターブラック２５６Ｌの液状組成物の色相：２．４３ＹＲ）
ペミュレンＴＲ−１（ルーブリゾール（株）製）                      ０．２重量部
アミソフトＣＳ−１１（味の素ヘルシーサプライ（株）製）            ２．５重量部
ＮＩＫＫＯＬ  ＨＣＯ−４０（日光ケミカル図（株）製）              １．５重量部
Ｊｏｎｃｒｙｌ  ＰＤＸ  ７４３０（アクリル系エマルジョン、ＢＡＳＦ（株）製）  
５．０重量部
グリセリン                                                        ５．０重量部
水                                                              ５８．８重量部
上記成分の内、ペミュレンＴＲ−１およびイオン交換水の全量を混合し、１時間攪拌してペミュレンＴＲ−１水溶液を調整した。次いで残りの成分を混合し、２時間攪拌して光輝性水性インキ組成物を得た。
金属蒸着フィルムと、染料の色相の、色相環における色相差は１であった。  
【００３５】
（実施例５）
実施例１において、ＮＩＫＫＯＬ  ＨＣＯ−１００の添加量を０．３重量部とし、水の添加量を７７．１重量部とした以外は同様になして光輝性水性インキ組成物を得た。
（ウォーターブルー１１９とダイワレッドＮｏ．１０６ＷＢの液状組成物の色相：５．１８Ｐ）
金属蒸着フィルムと、染料の混合物の色相の、色相環における色相差は４であった。
【００３６】
（実施例６）
実施例１において、アミソフトＣＳ−１１の添加量を０．３重量部とし、水の添加量を７７．１重量部とした以外は同様になして光輝性水性インキ組成物を得た。
（ウォーターブルー１１９とダイワレッドＮｏ．１０６ＷＢの液状組成物の色相：５．１８Ｐ）
金属蒸着フィルムと、染料の混合物の色相の、色相環における色相差は４であった。
【００３７】
（比較例１）
カラーストリーム    Ａｕｔｕｍｎ  ｍｙｓｔｅｒｙ  （視角依存性多色粒子、メルク社製）                                                                ５．０重量部
イリオジン  ７２３５  （パール顔料、メルク社製）                １０．０重量部
ケルザンＡＲ（キサンタンガム、三晶（株）製）                      ０．９重量部
アミソフトＭＫ−１１（味の素ヘルシーサプライ（株）製）            １．５重量部
ＮＩＫＫＯＬ  ＨＣＯ−６０（日光ケミカル図（株）製）              １．５重量部
グリセリン                                                      １０．０重量部
水                                                              ７１．１重量部
上記成分の内、ケルザンＡＲおよびイオン交換水２０重量部を混合し、１時間攪拌してケルザンＡＲ水溶液を調整した。次いで残りの成分を混合し、２時間攪拌して光輝性水性インキ組成物を得た。
【００３８】
（比較例２）
ダイヤ  ホログラム  ＨＧ−Ｓ  ＃４（ダイヤ工業（株）製）          ４．０重量部
ケルザンＡＲ（キサンタンガム、三晶（株）製）                      ０．９重量部
アミソフトＭＫ−１１（味の素ヘルシーサプライ（株）製）            １．５重量部
ＮＩＫＫＯＬ  ＨＣＯ−６０（日光ケミカル図（株）製）              １．５重量部
グリセリン                                                      １０．０重量部
水                                                              ７１．１重量部
【００３９】
（比較例３）
実施例１において、エルジーｎｅｏ  ＢＬＵＥ  ＃３２５の添加量を１２．０重量部とし、水を６７．９重量部とした以外は同様になして光輝性水性インキ組成物を得た。
（ウォーターブルー１１９とダイワレッドＮｏ．１０６ＷＢの液状組成物の色相：５．５０Ｐ）
金属蒸着フィルムと、染料の混合物の色相の、色相環における色相差は４であった。
【００４０】
（比較例４）
実施例１において、エルジーｎｅｏ  ＢＬＵＥ  ＃３２５の添加量を０．５重量部とし、水を７９．４重量部とした以外は同様になして光輝性水性インキ組成物を得た。
（ウォーターブルー１１９とダイワレッドＮｏ．１０６ＷＢの液状組成物の色相：５．０６Ｐ）
金属蒸着フィルムと、染料の混合物の色相の、色相環における色相差は４であった。
【００４１】
（比較例５）
エルジーｎｅｏ  ＧＲＥＥＮ  ＃３２５（金属蒸着フィルム、色相：５．９７Ｇ、尾池工業（株）製）                                                      ４．０重量部
ＦＵＪＩ  ＳＰ  ＢＬＵＥ  ６４７４（青色顔料分散体、冨士色素（株）製）
（ＦＵＪＩ  ＳＰ  ＢＬＵＥ  ６４７４の液状組成物の色相：４．７９Ｂ
２．０重量部
ケルザンＡＲ（キサンタンガム、三晶（株）製）                      ０．９重量部
アミソフトＣＳ−１１（味の素ヘルシーサプライ（株）製）            １．５重量部
ＮＩＫＫＯＬ  ＨＣＯ−１００（日光ケミカル図（株）製）            １．５重量部
グリセリン                                                      １０．０重量部
水                                                              ８０．１重量部
上記成分の内、ケルザンＡＲおよびイオン交換水２０重量部を混合し、１時間攪拌してケルザンＡＲ水溶液を調整した。次いで残りの成分を混合し、２時間攪拌して光輝性水性インキ組成物を得た。
金属蒸着フィルムと、染料の混合物の色相の、色相環における色相差は４であった。
【００４２】
（比較例６）
イリオジン  ２１１  （パール顔料、色相：５．９７Ｒ、メルク社製）  ４．０重量部
ウォーターブルー１１９（青色染料、オリエント化学工業（株）製）  ２４．０重量部
（ウォーターブルー１１９の液状組成物の色相：５．０２Ｂ）
ケルザンＡＲ（キサンタンガム、三晶（株）製）                      ０．９重量部
アミソフトＣＳ−１１（味の素ヘルシーサプライ（株）製）            １．５重量部
ＮＩＫＫＯＬ  ＨＣＯ−１００（日光ケミカル図（株）製）            １．５重量部
Ｊｏｎｃｒｙｌ  ＰＤＸ  ７４３０（アクリル系エマルジョン、ＢＡＳＦ（株）製）  
５．０重量部
グリセリン                                                      １０．０重量部
水                                                              ４７．９重量部
上記成分の内、ケルザンＡＲおよびイオン交換水２０重量部を混合し、１時間攪拌してケルザンＡＲ水溶液を調整した。次いで残りの成分を混合し、２時間攪拌して光輝性水性インキ組成物を得た。
金属蒸着フィルムと、染料の混合物の色相の、色相環における色相差は８であった。
【００４３】
（比較例７）
実施例１において、エルジーｎｅｏ  ＢＬＵＥ  ＃３２５を除して、エルジーｎｅｏ  ＶＩＯＬＥＴ  ＃１５０に置き換えた以外は同様になして光輝性水性インキ組成物を得た。
（ウォーターブルー１１９とダイワレッドＮｏ．１０６ＷＢの液状組成物の色相：５．１６Ｐ）
金属蒸着フィルムと、染料の混合物の色相の、色相環における色相差は０であった。
【００４４】
（比較例８）
実施例１において、ウォーターブルー１１９の添加量を０．２重量部とし、ダイワレッドＮｏ．１０６ＷＢを０．３重量部とし、水を７６．７重量部とした以外は同様になして光輝性水性インキ組成物を得た。
（ウォーターブルー１１９とダイワレッドＮｏ．１０６ＷＢの液状組成物の色相：７．１５ＰＢ）
金属蒸着フィルムと、染料の混合物の色相の、色相環における色相差は３であった。
【００４５】
（比較例９）
実施例１において、アミソフトＣＳ−１１を除して、水に置き換えた以外は同様になして光輝性水性インキ組成物を得た。
（ウォーターブルー１１９とダイワレッドＮｏ．１０６ＷＢの液状組成物の色相：５．１６Ｐ）
金属蒸着フィルムと、染料の混合物の色相の、色相環における色相差は４であった。
【００４６】
（比較例１０）
実施例１において、ＮＩＫＫＯＬ  ＨＣＯ−１００を除して、水に置き換えた以外は同様になして光輝性水性インキ組成物を得た。
（ウォーターブルー１１９とダイワレッドＮｏ．１０６ＷＢの液状組成物の色相：５．１６Ｐ）
金属蒸着フィルムと、染料の混合物の色相の、色相環における色相差は４であった。
【００４７】
（比較例１１）
実施例１において、ＮＩＫＫＯＬ  ＨＣＯ−１００、アミソフトＣＳ−１１を除して、水に置き換えた以外は同様になして光輝性水性インキ組成物を得た。
（ウォーターブルー１１９とダイワレッドＮｏ．１０６ＷＢの液状組成物の色相：５．１６Ｐ）
金属蒸着フィルムと、染料の混合物の色相の、色相環における色相差は４であった。
【００４８】
以上、実施例、比較例で得られたインキ組成物を市販の水性ボールペン（ＢＬ３０、ぺんてる（株）製）において、ボールペンチップのボールを炭化ケイ素に置き換えたφ１．０ｍｍの試作チップを用いた以外は、同様の筆記具を使用し、インキを１．８ｇ充填し水性ボールペンサンプルを作成した。色相と視角依存性の評価に使用する筆跡のサンプルは、上記水性ボールペンサンプルで螺旋筆記試験機を用いて、筆記速度７ｃｍ／ｓｅｃ、筆記角度７０°、筆記荷重１００ｇの筆記条件で、白上質紙及び白コート紙に筆記を行った用紙を室温で２時間乾燥したものを使用する。
【００４９】
色相の目視評価：上記の白上質紙及び白コート紙の筆跡サンプルに対して垂直真上の方向から光を当てた状況で、それぞれ光の照射方向に対して０°（照射方向と同じ）、４５°から目視した時の色相を目視判断した。判断基準には、マンセルの表色系の２０の色相環を用い、それぞれの色相に最も近似する色票に当てはめることで筆跡の色相を決定した。また、二重発色が見られたサンプルについては二重発色の状態、２種類の色相が見られたものはその状態、その他マンセルの表色系の２０の色相環に当てはめられない色相はその状態を記した。
【００５０】
視角依存性の評価：上記の白上質紙及び白コート紙の筆跡サンプルに対して、２０名のモニターアンケートを実施し、筆跡がどのように視認されるか、下記４つの選択項目から選んでもらった。その後、評価結果の点数の平均値を算出した。
筆跡に、見る方向によって鮮やかな色相の連続的な変化が得られる、１．強い視角依存性を感じた（４点）、２．視角依存性を感じた（３点）、３．視角依存性を僅かに感じた（２点）、４．視角依存性は全く感じなかった（１点）、とした。平均値３．１点以上であれば少なくとも半数以上が視覚依存性を感じる判定となるため、これ以上の点数が得られた筆跡については充分な視角依存性が得られたものと判断した。
【００５１】
経時試験：水性ボールペンサンプルにキャップをした状態で、温度５０℃、湿度３０％ＲＨの恒温恒湿機に下向きに保管し、２週間経過後取り出し、上質紙に手書きにて筆記を行い、筆跡を確認した。
【００５２】
実施例１から実施例６においては、金属蒸着フィルムやガラスフレークや着色アルミニウムから選ばれる有彩色に着色された光輝性顔料を１．０重量％以上１０．０重量％以下と、この光輝性顔料と色相差が１以上６以内にある染料及び染料の混合物を０．５重量％以上と、Ｎ−脂肪酸アシル−Ｌ−グルタミン酸塩と、ポリオキシエチレン硬化ヒマシ油と、剪断減粘性付与剤と、水とを含むため、ボールペンに充填して使用し、白い上質紙、コート紙どちらに筆記した際にも、光輝性顔料が筆跡上で偏在せずに分散して定着することで筆跡の光輝性を担保したまま彩度の高い筆跡状態とでき、さらにその違和感ない色相変化を得ることができた。表１記載の、視角０°では有彩色に着色された光輝性顔料の色相が見られ、視角４５°では鮮やかな下地の色相が見られる。その結果、白い上質紙、コート紙どちらでも強い光輝性と、見る方向によって光輝性と鮮やかな色相の連続的な変化が得られる、視角依存性が得られる筆跡が得られた。
特に実施例１から実施例４においては、ポリオキシエチレン硬化ヒマシ油をＮ−脂肪酸アシル−Ｌ−グルタミン酸塩に対して０．２５倍〜４．０倍の範囲で使用しているため、コート紙でも、上質紙と遜色ない、色相の連続的な変化が得られる、視覚依存性のある筆跡が得られた。
対して比較例１ではパール顔料と視角依存性粒子を組み合わせ、視角により色調を変化できるインキだが、経時により筆記不能であった。
比較例２では視角依存性粒子としてホログラム顔料を用い、ホログラム顔料により視角で色調を変化できるインキだが、経時により筆記不能であった。
比較例３では有彩色に着色された光輝性顔料を１０．０％より多く添加したため、白上質紙、及び白コート紙どちらでも、視角を変化させても光輝性顔料の色調しか見られず、筆跡に視角依存性がない。
比較例４では有彩色に着色された光輝性顔料を１．０％より少なく添加したため、白上質紙、及び白コート紙どちらでも、角度を変化させても、下地の染料色しかみえず、筆跡に視角依存性がない。
比較例５では有彩色に着色された光輝性顔料と顔料でインキを作成したため、白上質紙、及び白コート紙どちらでも、視角を変えることで、下地の顔料色に光輝性顔料が散りばめられている筆跡が得られたが、筆跡に視角依存性がない。
比較例６ではマンセル表色系の２０色の色相環において、色相差が６より大きく離れている光輝性顔料と染料を組み合わせたため、白上質紙、及び白コート紙どちらでも、視角を変えることで、下地の染料色に光輝性顔料が散りばめられている筆跡が得られたが、筆跡に視角依存性がない。
比較例７では有彩色に着色された金属蒸着フィルムと色相差０の染料を配合してインキを作成したため、白上質紙、及び白コート紙どちらでも、視角を変えても色相変化が得られず、筆跡に視角依存性がない。
比較例８では染料をインキ中に０．５重量％未満しか添加しなかったため、白上質紙、及び白コート紙どちらでも、白上質紙、及び白コート紙どちらでも、視角を変化させても光輝性顔料の色調しか見られず、筆跡に視角依存性がない。
比較例９ではＮ−脂肪酸アシル−Ｌ−グルタミン酸塩を添加していないが、上質紙では視角を変えることで色相が変化し、全員に強い視角依存性を感じてもらえたが、コート紙では光輝性顔料の周囲に下地の染料及び染料の混合物の色相が見られる二重発色のような筆跡が見られ、筆跡に視角依存性がない。
比較例１０ではポリオキシエチレン硬化ヒマシ油を添加していないが、上質紙では視角を変えることで色相が変化し、全員に強い視角依存性を感じてもらえたが、コート紙では光輝性顔料の周囲に下地の染料及び染料の混合物の色相が見られる二重発色のような筆跡が見られ、筆跡に視角依存性がない。
比較例１１ではＮ−脂肪酸アシル−Ｌ−グルタミン酸塩とポリオキシエチレン硬化ヒマシ油を添加していないが、上質紙では視角を変えることで色相が変化し、全員に強い視角依存性を感じてもらえたが、コート紙では光輝性顔料の周囲に下地の染料及び染料の混合物の色相が見られる二重発色のような筆跡が見られ、筆跡に視角依存性がない。
以上本発明は、上質紙はもとより、コート紙などの塗工紙に筆記した際にも、強い光輝性と、見る方向によって光輝性と鮮やかな色相の連続的な変化が得られ、経時安定性にも優れた視角依存性のある筆跡が得られる水性インキ組成物である。
【００５３】
【表１】
2016160325.tif 000002